(57)【要約】      （修正有）【課題】低コスト、かつガスバリア性に優れ、ゲル状物質の生成が少ないポリアミド樹脂組成物を提供すること。【解決手段】メタキシリレンジアミンを含むジアミン、および鉱酸濃度が２０ｐｐｍ以下のアジピン酸を含むジカルボン酸を、リン原子含有化合物（Ａ）およびアルカリ金属化合物（Ｂ）存在下で溶融重縮合して得られるポリアミド（Ｘ）に、酢酸ナトリウム、酢酸カルシウム、酢酸マグネシウム、ステアリン酸カルシウム、ステアリン酸マグネシウム、ステアリン酸ナトリウムおよびそれらの誘導体から選択される１種以上のカルボン酸塩類（Ｃ）を４００〜１００００ｐｐｍの濃度で混合してなるポリアミド樹脂組成物。【選択図】なし【特許請求の範囲】
【請求項１】
メタキシリレンジアミンを含むジアミン、および鉱酸濃度が２０ｐｐｍ以下のアジピン酸を含むジカルボン酸を、リン原子含有化合物（Ａ）およびアルカリ金属化合物（Ｂ）存在下で溶融重縮合して得られるポリアミド（Ｘ）に、酢酸ナトリウム、酢酸カルシウム、酢酸マグネシウム、ステアリン酸カルシウム、ステアリン酸マグネシウム、ステアリン酸ナトリウムおよびそれらの誘導体から選択される１種以上のカルボン酸塩類（Ｃ）を４００〜１００００ｐｐｍの濃度で混合してなるポリアミド樹脂組成物。
【発明の詳細な説明】
【技術分野】
【０００１】
本発明はメタキシリレン基を含有するポリアミドに関する。詳しくは、低コストかつ長時間連続した成形加工操作においてもゲルの発生が少ないポリアミドに関する。
【背景技術】
【０００２】
ポリマー主鎖にメタキシリレン基を含有するポリアミドは剛性が高く、熱的性質にも優れるため、エンジニアリングプラスチックとして広く利用されている。またメタキシリレン基をポリマー主鎖に持つことから酸素や炭酸ガス等を遮断する性能にも優れており、フィルム、ボトル、シート等の様々な包装材料のガスバリア材料としても利用されている。包装材料として利用される該ポリマーの低コスト化には、純度の低い安価なモノマー原料の利用可能とすることが良策だが、それには生成するポリマーが従来品と比べ着色や透明性に遜色無く、かつ長時間の成形加工時にも異物の生成が少ないものであることが不可欠である。
【０００３】
メタキシリレン基含有ポリアミドにおけるジカルボン酸モノマーとしてはアジピン酸が広く利用されるが、アジピン酸の工業的な製造方法として、シクロヘキサノール、もしくはシクロヘキサノンとシクロヘキサノール混合物（ＫＡオイル）を、鉱酸を用いて酸化させる方法が一般的に行われている。上記鉱酸としては硝酸が用いられることが多く、まれには塩酸、硝酸の混合酸およびホウ酸が用いられることもある。酸化反応で得られたアジピン酸の精製方法としては通常水洗法あるいはアルカリ化合物の添加による中和法が用いられるが、安価な水洗法を採用すると製品アジピン酸中に塩酸、硝酸、ホウ酸等の鉱酸が通常４〜１０ｐｐｍ残存する。上記濃度の鉱酸を含むアジピン酸を用いて常法によりポリアミドを製造すると、成形加工時において溶融混練時に高分子量重合物の架橋反応が促進され、経時と共に多量のゲル状物質が発生し易くなる。その為、フィルム成形時にはフィッシュアイの増加や、ゲルを起点としてフィルムの破断が生じ、生産性の低下などの問題が生じてしまう。本発明は上記濃度の硝酸を含むアジピン酸を用いて、長時間滞留させた場合においてもゲル状物質の生成が少なく、射出成形用材料、フィルム・シート等の包装材料、およびモノフィラメント、繊維用材料として工業的に有用なポリアミドを提供することにある。
【発明の概要】
【発明が解決しようとする課題】
【０００４】
本発明の課題は、低コスト、かつガスバリア性に優れ、ゲル状物質の生成が少ないポリアミド樹脂組成物を提供することである。
【課題を解決するための手段】
【０００５】
発明者らはメタキシリレンジアミンとアジピン酸を用いたポリアミドに関し鋭意検討した結果、ステアリン酸カルシウム等の特定のカルボン酸塩類を４００〜１００００ｐｐｍの濃度で混合した場合において、高濃度の硝酸を含有するアジピン酸を用いて合成したポリアミドに対し、連続成形加工時の想定を越える過酷な条件での滞留操作を行った際においても、ゲル状物質の生成が抑制されることを発見し本発明に到達した。
すなわち、本発明はメタキシリレンジアミンを含むジアミン、および鉱酸濃度が２０ｐｐｍ以下のアジピン酸を含むジカルボン酸を、リン原子含有化合物（Ａ）およびアルカリ金属化合物（Ｂ）存在下で溶融重縮合して得られるポリアミド（Ｘ）に、酢酸ナトリウム、酢酸カルシウム、酢酸マグネシウム、ステアリン酸カルシウム、ステアリン酸カルシウム、ステアリン酸マグネシウム、ステアリン酸ナトリウムおよびそれらの誘導体から選択される１種以上のカルボン酸塩類（Ｃ）を４００〜１００００ｐｐｍの濃度で混合してなるポリアミド樹脂組成物に関する。
【発明の効果】
【０００６】
本発明のポリアミド樹脂組成物は原料の低コスト化、色調が良好で、かつ長時間の成形加工においてもゲル生成が少なくガスバリア材料として各種包装材料に利用できる非常に有用なものであり、その工業的価値は非常に高い。
【発明を実施するための形態】
【０００７】
本発明のポリアミド樹脂組成物を構成するポリアミド（Ｘ）は、メタキシリレンジアミンを含むジアミンと鉱酸濃度が２０ｐｐｍ以下のアジピン酸を含むジカルボン酸とを重縮合して得られるポリアミドである。
【０００８】
ポリアミド（Ｘ）を構成するジアミンは、メタキシリレンジアミンが７０モル％以上含まれることが好ましく、より好ましくは８０モル％以上、さらに好ましくは９０モル％以上である。
ジアミン中のメタキシリレンジアミンが７０モル％以上であると、それから得られるポリアミドは優れたガスバリア性を発現することができる。
メタキシリレンジアミン以外に使用できるジアミンとしては、パラキシリレンジアミン、１，３−ビス（アミノメチル）シクロヘキサン、１，４−ビス（アミノメチル）シクロヘキサン、テトラメチレンジアミン、ヘキサメチレンジアミン、ノナメチレンジアミン、２−メチル−１，５−ペンタンジアミン等が例示できるが、これらに限定されるものではない。
【０００９】
ポリアミド（Ｘ）を構成するジカルボン酸は、アジピン酸が７０モル％以上含まれることが好ましく、より好ましくは８０モル％以上、さらに好ましくは９０モル％以上である。
アジピン酸が７０モル％以上であると、ガスバリア性の低下や結晶性の過度の低下を避けることができる。
アジピン酸中の鉱酸濃度は２０ｐｐｍ以下の範囲が好ましく、さらに好ましくは１５ｐｐｍ以下である。鉱酸の種類は、硝酸、塩酸、硝酸および塩酸の混和物が特に一般的であり、より一般的には硝酸である。
アジピン酸中の鉱酸濃度が２０ｐｐｍを超えると、ポリアミド（Ｘ）の製造時、ならびに成形加工時にゲルが多量に生成するため、品質や生産性の低下を起こす。
アジピン酸以外に共重合成分として使用できるジカルボン酸としては、セバシン酸、スベリン酸、アゼライン酸、ウンデカンジカルボン酸、ウンデカン二酸、ダイマー酸等の脂肪族ジカルボン酸；１，４−シクロヘキサンジカルボン酸等の脂環族ジカルボン酸；テレフタル酸、イソフタル酸、オルソフタル酸、キシリレンジカルボン酸、ナフタレンジカルボン酸などの芳香族ジカルボン酸等が例示され、このうちの１種以上が好ましく使用されるが、これらに限定されるものではない。
【００１０】
前記のジアミン、ジカルボン酸以外にも、ポリアミド（Ｘ）を構成する成分として、本発明の効果を損なわない範囲でε−カプロラクタムやラウロラクタム等のラクタム類；アミノカプロン酸、アミノウンデカン酸等の脂肪族アミノカルボン酸類；パラ−アミノメチル安息香酸のような芳香族アミノカルボン酸等も共重合成分として使用できる。
【００１１】
ポリアミド（Ｘ）の重縮合系内に添加されるリン原子含有化合物（Ａ）としては、ジメチルホスフィン酸、フェニルメチルホスフィン酸、次亜リン酸、次亜リン酸ナトリウム、次亜リン酸カリウム、次亜リン酸リチウム、次亜リン酸エチル、フェニル亜ホスホン酸、フェニル亜ホスホン酸ナトリウム、フェニル亜ホスホン酸カリウム、フェニル亜ホスホン酸リチウム、フェニル亜ホスホン酸エチル、フェニルホスホン酸、エチルホスホン酸、フェニルホスホン酸ナトリウム、フェニルホスホン酸カリウム、フェニルホスホン酸リチウム、フェニルホスホン酸ジエチル、エチルホスホン酸ナトリウム、エチルホスホン酸カリウム、亜リン酸、亜リン酸水素ナトリウム、亜リン酸ナトリウム、亜リン酸トリエチル、亜リン酸トリフェニル、ピロ亜リン酸等が挙げられ、これらの中でも特に次亜リン酸ナトリウム、次亜リン酸カリウム、次亜リン酸リチウム等の次亜リン酸金属塩がアミド化反応を促進する効果が高く、かつ着色防止効果にも優れるため好ましく用いられ、特に次亜リン酸ナトリウムが好ましい。
本発明で使用できるリン原子含有化合物（Ａ）はこれらの化合物に限定されない。
【００１２】
リン原子含有化合物（Ａ）の添加量は、ポリアミド（Ｘ）中のリン原子濃度換算で１〜４００ｐｐｍであることが好ましく、より好ましくは３〜３５０ｐｐｍであり、さらに好ましくは５〜３００ｐｐｍである。
１ｐｐｍを下回る場合、重合中にポリアミドが着色する傾向にあり好ましくない。
また４００ｐｐｍを超える場合、ポリアミドのゲル化反応が促進されたり、リン原子含有化合物（Ａ）に起因すると考えられるフィッシュアイが成形品中に混入する場合があり、成形品の外観が悪化する傾向があるため好ましくない。
【００１３】
また、ポリアミド（Ｘ）の重縮合系内には、リン原子含有化合物（Ａ）と併用してアルカリ金属化合物（Ｂ）を添加することが好ましい。
重縮合中のポリアミドの着色を防止するためにはリン原子含有化合物（Ａ）を十分な量存在させる必要があるが、場合によってはポリアミドのゲル化を招く恐れがあるため、アミド化反応速度を調整するためにもアルカリ金属化合物（Ｂ）を共存させることが好ましい。
アルカリ金属化合物（Ｂ）としては、アルカリ金属水酸化物やアルカリ金属酢酸塩が好ましい。
本発明で用いることのできるアルカリ金属化合物（Ｂ）としては、水酸化リチウム、水酸化ナトリウム、水酸化カリウム、水酸化ルビジウム、水酸化セシウム、酢酸リチウム、酢酸ナトリウム、酢酸カリウム、酢酸ルビジウム、酢酸セシウム等が挙げられるが、これらの化合物に限定されることなく用いることができる。
【００１４】
ポリアミド（Ｘ）の重縮合系内にアルカリ金属化合物（Ｂ）を添加する場合、該化合物のモル数をリン原子含有化合物（Ａ）のモル数で除した値が０．５〜１となるようにすることが好ましく、より好ましくは０．５５〜０．９５であり、さらに好ましくは０．６〜０．９である。
この値が０．５を下回る場合、リン原子含有化合物（Ａ）のアミド化反応促進効果を抑制する効果が不足することがあり、場合によってはポリアミド中のゲルが多くなることがある。また１を超えるとリン原子含有化合物（Ａ）のアミド化反応促進効果を抑制しすぎて、重縮合の進行が遅くなり、場合によってはポリアミド製造時の熱履歴が増加してポリアミドのゲルが多くなることがあるので好ましくない。
【００１５】
ポリアミド（Ｘ）をそのまま成形加工して得られる成形品は、成形加工作業の経時とともにフィッシュアイ等の発生が増加し、製品の品質が不安定になったり、フィルムの破断により装置を停止せざるを得なくなり、生産効率が悪化することがある。
これは溶融混練部からダイス間において、ポリアミド（Ｘ）が局所的に滞留し続けることにより、過剰加熱されてゲル化し、かつ生成したゲルが流れ出すために起こると推測される。
【００１６】
本発明のポリアミド樹脂組成物は、成形加工中に起こるポリアミド（Ｘ）中のゲル化を防止するため、ポリアミド（Ｘ）に、酢酸ナトリウム、酢酸カルシウム、酢酸マグネシウム、ステアリン酸カルシウム、ステアリン酸マグネシウム、ステアリン酸ナトリウムおよびそれらの誘導体から選択される１種以上のカルボン酸塩類（Ｃ）を４００〜１００００ｐｐｍ混合してなるものであり、成形加工に適している。ここで該誘導体としては、１２−ヒドロキシステアリン酸カルシウム、１２−ヒドロキシステアリン酸マグネシウム、１２−ヒドロキシステアリン酸ナトリウム等の１２−ヒドロキシステアリン酸金属塩等が挙げられる。また、カルボン酸塩類（Ｃ）のより好ましい添加量はポリアミド樹脂組成物中の濃度として８００〜５０００ｐｐｍであり、さらに好ましくは１０００〜３０００ｐｐｍである。４００ｐｐｍを下回る場合、ポリアミド（Ｘ）の熱劣化の抑制効果が不足し、ゲル化を防止できない場合がある。
また１００００ｐｐｍを超える場合、ポリアミド（Ｘ）が押出機に食い込まなくなり成形不良を起こすことがある他、場合によっては着色や白化することがあるため好ましくない。
溶融したポリアミド（Ｘ）中に塩基性物質であるカルボン酸塩類（Ｃ）が存在すると、ポリアミド（Ｘ）の熱による変性が遅延し、最終的な変性物と考えられるゲルの生成を抑制すると推測される。
なお、前述のカルボン酸塩類（Ｃ）はハンドリング性に優れ、この中でもステアリン酸金属塩は安価である上、滑剤としての効果を有しており、成形加工をより安定化することできるため好ましい。
【００１７】
カルボン酸塩類（Ｃ）とポリアミド（Ｘ）の混合は、従来公知の方法を用いることができるが、低コストでかつ熱履歴を受けない乾式混合が好ましく行われる。
例えば、タンブラーにポリアミド（Ｘ）とカルボン酸塩類（Ｃ）を入れ、回転させることで混合する方法が挙げられる。
本発明ではカルボン酸塩類（Ｃ）の形状に特に制限はないが、粉体でかつその粒径が小さい方が乾式混合にて樹脂組成物中に均一に分散させることが容易であるため、その粒径は０．２ｍｍ以下が好ましい。
また本発明では乾式混合後のポリアミド（Ｘ）とカルボン酸塩類（Ｃ）の分級を防止するために粘性のある液体を展着剤としてポリアミド（Ｘ）に付着させた後、カルボン酸塩類（Ｃ）を添加、混合する方法を採ることもできる。
展着剤としては、界面活性剤等が挙げられるが、これに限定されることなく公知のものを使用することができる。
【００１８】
本発明のポリアミド樹脂組成物はフィルム、シート、ボトル等の各種包装材料はもちろん、モノフィラメント、成形材料等様々なものに使用することができる。
また包装材料を形成する際には他の熱可塑性樹脂材料や金属箔、板紙等と組み合わせて使用することができ、さらに本発明のポリアミド樹脂組成物と他の熱可塑性樹脂を溶融混合して使用することもできる。
【実施例】
【００１９】
以下実施例及び比較例により、本発明を更に詳細に説明するが本発明はこれら実施例に限定されるものではない。
【００２０】
＜実施例１＞
（ポリアミド樹脂の製造）
硝酸１０ｐｐｍを含有するアジピン酸１０ｋｇ（６８．４ｍｏｌ）、次亜リン酸ナトリウム一水和物８．７１ｇ（８１．２ｍｍｏl）および酢酸ナトリウム４．５５ｇ（５５．５ｍｍｏl）を内容積５０リットルのステンレス製反応缶に仕込み、１７０℃に加熱してアジピン酸を溶融した。溶融後、メタキシリレンジアミン９．３ｋｇ（６８．４ｍｏｌ）を徐々に滴下し、かつ内温を２４０℃まで上昇させた。滴下時間は２．５時間要した。滴下終了後、内温を２６０℃に上昇させ、２６０℃に到達した時点で缶内を減圧にした。２６０℃で２０分間反応を継続した。反応終了後、缶内を窒素で微加圧にし、５穴を有するダイヘッドからストランドを押出し、ペレタイザーでペレット化した。得られたペレットを内容積１５０リットルのタンブラーに仕込み、減圧下に２０５℃で２時間固相重合を行った。上記反応で得られたポリメタキシリレンアジパミドの相対粘度は３．７０で分子量は４２０００であった。
（ポリアミド樹脂組成物の調製）
得られたポリメタキシリレンアジパミド２ｋｇに対して、ステアリン酸カルシウム１２００ｍｇを加え、撹拌混合してポリアミド樹脂組成物１を得た。
（フィルムの製造）
次いで、２５ｍｍφ単軸押出機、６００メッシュのフィルターを設けたヘッド、Ｔダイからなるフィルム押出機、冷却ロール、巻き取り機等を備えた引き取り装置を使用して、押出機からポリアミド樹脂組成物１を３ｋｇ／ｈの吐出速度に保持しつつフィルム状に押し出し、引き取り速度を調節して幅１５ｃｍ、厚み３００ミクロンのフィルムとし、巻き取り機にて巻き取った。また押出機ヘッドの樹脂圧力を観察し、その変化の有無を確認した。
（溶融滞留サンプルの作成）
次いで、フィルムを３０ｍｍφの同心円状に切り取とった後、同様に調整した円状フィルムを四枚に重ね、同径にくり抜いた穴を持つ１ｍｍ厚の１００×１００ｍｍテフロン（登録商標）シートに重ねたフィルムをはめ込み、さらに上下を１ｍｍ厚の１００×１００ｍｍテフロンシートにて挟み込んだ。
ついで、中央部に３ｍｍ厚の１２０×１２０ｍｍの溝を持つ１５×１５０×１５０ｍｍ金属板にテフロンシートで挟み込んだフィルムを中央に配置し、溝の無い１５×１５０×１５０ｍｍ金属板にて蓋をした後、金属板同士をボルトで固定した。
６０Ｔ熱プレス機にて同金属板を挟んだ状態で２９０℃にて２４時間加熱を続けた。
加熱の終了後に金属板を取り出して間接水冷し、十分に冷却されてから滞留サンプル１を取り出した。
（樹脂の溶解ならびに濾過）
次いで、滞留サンプル１を１００ｍｇ秤量し、６０℃にて３０分恒温乾燥機にて乾燥させ、乾燥した１を２０ｍｌの純度９９％以上のヘキサフルオロイソプロパノール（以下「ＨＦＩＰ」と称す）に２４時間浸漬後、さらに４８時間緩やかに撹拌し、予め秤量した３００ミクロン孔径のポリテトラフルオロエチレン製メンブレンフィルターを通し減圧濾過した。
メンブレンフィルターに残った残渣をＨＦＩＰにて洗浄した後、残渣の付着したフィルターを６０℃にて３０分恒温乾燥機にて乾燥した。
次いで、乾燥させた残渣とフィルターの総重量を秤量し、予め秤量したフィルター重量との差から、滞留サンプル１のＨＦＩＰ不溶成分量（ゲル量）を算出した。
ゲル分率は滞留サンプル１に対するＨＦＩＰ不溶成分の重量％として求めた。結果を表１に示す。
【００２１】
＜実施例２＞
実施例１と同様のポリアミド樹脂を用い、ステアリン酸カルシウムの添加量を１６００ｍｇとした以外は実施例１と同様にしてフィルム化と熱プレスによる溶融滞留を実施し、滞留サンプル２を得、実施例１と同様にＨＦＩＰへの不溶成分の分量を測定した。
結果を表１に示す。
【００２２】
＜実施例３＞
実施例１と同様のポリアミド樹脂を用い、ステアリン酸カルシウムの添加量を２０００ｍｇとした以外は実施例１と同様にしてフィルム化と熱プレスによる溶融滞留を実施し、滞留サンプル３を得、実施例１と同様にＨＦＩＰへの不溶成分の分量を測定した。
結果を表１に示す。
【００２３】
＜実施例４＞
実施例１と同様のポリアミド樹脂を用い、ステアリン酸カルシウムの添加量を１６０００ｍｇとした以外は実施例１と同様にしてフィルム化と熱プレスによる溶融滞留を実施し、滞留サンプル４を得、実施例１と同様にＨＦＩＰへの不溶成分の分量を測定した。
結果を表１に示す。
【００２４】
＜実施例５＞
実施例１と同様のポリアミド樹脂を用い、ステアリン酸カルシウムに代わって、１２−ヒドロキシステアリン酸マグネシウムと酸化マグネシウムの１：１の混合物を添加量８００ｍｇとして添加した以外は実施例１と同様にしてフィルム化と熱プレスによる溶融滞留を実施し、滞留サンプル５を得、実施例１と同様にＨＦＩＰへの不溶成分の分量を測定した。
結果を表１に示す。
【００２５】
＜実施例６＞
実施例１と同様のポリアミド樹脂を用い、ステアリン酸カルシウムに代わって、１２−ヒドロキシステアリン酸マグネシウムと酸化マグネシウムの１：１の混合物を添加量２０００ｍｇとして添加した以外は実施例１と同様にしてフィルム化と熱プレスによる溶融滞留を実施し、滞留サンプル６を得、実施例１と同様にＨＦＩＰへの不溶成分の分量を測定した。
結果を表１に示す。
【００２６】
＜比較例１＞
硝酸３０ｐｐｍを含有するアジピン酸を用いて実施例１と同様にポリメタキシリレンアジパミドを製造し、ステアリン酸カルシウムの添加量を２０００ｍｇとした以外は実施例１と同様にしてフィルム化と熱プレスによる溶融滞留を実施し、滞留サンプル７を得、実施例１と同様にＨＦＩＰへの不溶成分の分量を測定した。
結果を表１に示す。
【００２７】
＜比較例２＞
硝酸３０ｐｐｍを含有するアジピン酸を用いて実施例１と同様にポリメタキシリレンアジパミドを製造し、ステアリン酸カルシウムに代わって１２−ヒドロキシステアリン酸マグネシウムと酸化マグネシウムの１：１の混合物を添加量２０００ｍｇとして添加した以外は実施例１と同様にしてフィルム化と熱プレスによる溶融滞留を実施し、滞留サンプル８を得、実施例１と同様にＨＦＩＰへの不溶成分の分量を測定した。
結果を表１に示す。
【００２８】
＜比較例３＞
実施例１と同様のポリアミド樹脂を用い、ステアリン酸カルシウムを添加しなかった事以外は実施例１と同様にしてフィルム化と熱プレスによる溶融滞留を実施し、滞留サンプル９を得、実施例１と同様にＨＦＩＰへの不溶成分の分量を測定した。
結果を表１に示す。
【００２９】
＜比較例４＞
実施例１と同様のポリアミド樹脂を用い、ステアリン酸カルシウムの添加量を４００ｍｇとした以外は実施例１と同様にしてフィルム化と熱プレスによる溶融滞留を実施し、滞留サンプル１０を得、実施例１と同様にＨＦＩＰへの不溶成分の分量を測定した。
結果を表１に示す。
【００３０】
＜比較例５＞
実施例１と同様のポリアミド樹脂を用い、ステアリン酸カルシウムの添加量を３００００ｍｇとした以外は実施例１と同様にしてフィルム化を行った。尚、成形フィルムの白化が見られたため、ＨＦＩＰ不溶成分量（ゲル量）の算出は行わなかった。
結果を表１に示す。
【００３１】
表１記載の略称は、それぞれ以下のものを表す。
StCa：ステアリン酸カルシウム
EMS6：１２−ヒドロキシステアリン酸マグネシウムおよび酸化マグネシウム１：１混合物
【表１】
2010159334.tif 000002
【００３２】
実施例１〜６では、本発明のポリアミド樹脂組成物は色調が良好で、フィッシュアイの基となるゲルの少ないものであり、さらに全ての例で押出中の樹脂圧力は安定していた。
一方、ステアリン酸カルシウムを添加しなかった比較例３やその添加量が少なかった比較例４では、ゲルが多量に発生し、ゲル成分が多量にＨＦＩＰ不溶成分として残った様子が観察された。また３０ｐｐｍの硝酸を含有するアジピン酸を使用した場合（比較例１、２）もゲル成分が多量にＨＦＩＰ不溶成分として残った。また、１５０００ｐｐｍのステアリン酸カルシウムを添加した場合（比較例５）では成形フィルムの白化が見られた。